СЫРЬЕВАЯ СМЕСЬ ДЛЯ ИЗГОТОВЛЕНИЯ БЕТОНА
CRUDE MIXTURE FOR MAKING CONCRETE

Изобретение относится к промышленности строительных материалов, в частности к производству мелкозернистых бетонов, которые могут быть использованы в малоэтажном строительстве.
Известна сырьевая смесь, включающая, мас.%: портландцемент 33,3-67,7; золу от сжигания бурого и каменного угля 33,3-67,7 [1].
Задача изобретения состоит в снижении расхода цемента в составе сырьевой смеси для изготовления бетона при сохранении его прочности.
Технический результат достигается тем, что сырьевая смесь для изготовления бетона, содержащая портландцемент, золу-унос, дополнительно содержит молотую до полного прохождения через сетку №008 пемзу и суперпластификатор С-3 при следующем соотношении компонентов, мас.%: портландцемент 22-24; зола-унос 26-30; молотая до полного прохождения через сетку №008 пемза 44,7-51,1; суперпластификатор С-3 0,9-1,3; при водоцементом отношении 0,4-0,45.
Составы сырьевой смеси приведены в таблице.
Компоненты
Содержание, мас.%:
состав №1
состав №2
состав №3
Портландцемент
22
23
24
Зола-унос
26
28
30
Молотая до полного прохождения через сетку №008 пемза
51,1
47,9
44,7
Суперпластификатор С-3
0,9
1,1
1,3
Водоцементное отношение
0,45
0,42
0,4
Компоненты (порландцемент, золу-унос, содержит молотую до полного прохождения через сетку №008 пемзу) дозируют в требуемых количествах и смешивают. К смеси сухих компонентов добавляют воду, суперпластификатор С-3 и еще раз смешивают. Подготовленной смесью заполняют металлические формы и выдерживают ее в формах в течение 1 суток. Прочность изделий, изготовленных из предложенной сырьевой смеси, составит не менее 10 МПа (в возрасте 28 сут). Использование предложенной сырьевой смеси позволит снизить расход цемента.
Источник информации:
1. Słodzińska H. Wplyw wybranych popiołów lotnych na wlaściwości zaczynów cementowych / XLIII konferencja naukowa KILiW PAN i KN PZITB. - Poznań-Krynica, 1997. - S.73.80.